ПЛАКИРОВАННЫЙ АЛЮМИНИЕМ СТАЛЬНОЙ ЛИСТ, СПОСОБ ДЛЯ ГОРЯЧЕЙ ШТАМПОВКИ ПЛАКИРОВАННОГО АЛЮМИНИЕМ СТАЛЬНОГО ЛИСТА И ДЕТАЛЬ АВТОМОБИЛЯ

1. Плакированный алюминием стальной лист, включающий в себя:
стальной лист;
слой алюминиевого металлического покрытия, который формируется на одной поверхности или на обеих поверхностях стального листа и содержит по меньшей мере 85 мас.% или больше алюминия; и
слой защитного покрытия, который ламинирован на поверхности слоя алюминиевого металлического покрытия и содержит оксид цинка и одно или более соединений, улучшающих маслянистость.
2. Плакированный алюминием стальной лист по п. 1,
в котором соединение, улучшающее маслянистость, может быть соединением, включающим в себя один или более элементов из числа переходных металлов.
3. Плакированный алюминием стальной лист по п. 2,
в котором переходный металл может представлять собой любой один или несколько элементов из титана, ванадия, хрома, марганца, железа, кобальта, никеля, меди, циркония, молибдена, вольфрама, лантана и церия.
4. Плакированный алюминием стальной лист по п. 2,
в котором количество соединения, улучшающего маслянистость и включающего в себя переходный металл, в слое защитного покрытия составляет от 1 мас.% до 40 мас.% относительно общего количества оксида цинка.
5. Плакированный алюминием стальной лист по п. 1,
в котором соединение, улучшающее маслянистость, является
соединением, включающим в себя один или более типичных элементов.
6. Плакированный алюминием стальной лист по п. 5,
в котором типичный элемент представляет собой любой один или несколько элементов из магния, кальция, стронция, бария, фосфора, олова и германия.
7. Плакированный алюминием стальной лист по п. 5,
в котором количество соединения, улучшающего маслянистость и включающего в себя типичный элемент, в слое защитного покрытия составляет от 5 мас.% до 30 мас.% относительно общего количества оксида цинка.
8. Плакированный алюминием стальной лист по любому из пп. 1-7,
2
2
в котором слой защитного покрытия содержит от 0,3 г/м до 7 г/м оксида цинка в пересчете на цинк.
9. Плакированный алюминием стальной лист по любому из пп. 1-7,
в котором слой защитного покрытия дополнительно содержит от 5 мас.% до 30 мас.% органического соединения относительно общего количества оксида цинка.
10. Плакированный алюминием стальной лист по п. 8,
в котором слой защитного покрытия дополнительно содержит от 5 мас.% до 30 мас.% органического соединения относительно общего количества оксида цинка.
11. Способ горячей штамповки плакированного алюминием стального листа, включающий в себя:
подготовку заготовки с последующим нагреванием
плакированного алюминием стального листа по любому из пп. 1-10; и
прессовое формование стального листа.
12. Способ по п. 11,
в котором средняя скорость подъема температуры плакированного алюминием стального листа при нагревании перед прессовым формованием стального листа от 50°C до температуры, которая на 10°C ниже, чем максимально достигаемая температура, составляет от 10°C/с до 300°C/с.
13. Способ по п. 12,
в котором нагревание перед прессовым формованием стального листа выполняется с помощью электрического нагрева или индукционного нагрева.
14. Деталь автомобиля, произведенная способом для горячей штамповки плакированного алюминием стального листа по любому из пп. 11-13.